(57)【要約】  化粧紙層（１４、Ｓ２ａ）を有し、前記可視顔面に設けられているベース・ボード（１２）を備え、前記化粧紙層（１４）が少なくとも１つの樹脂含浸紙層（１４ａ、Ｓ１）を備え、フローリング・パネル、壁張り部材、家具顔面部材のような外装部材（１０）を製作する方法であって、最初に、前記化粧紙層（１４）の可視表面が表面処理（２０、Ｓ３）を受け、続いて、この少なくとも１つの表面上にニス層（１４ｅ、Ｓ４）が塗布される、ことを特徴とする。【選択図】図３
2009523600.tif 000002
【特許請求の範囲】
【請求項１】
化粧紙層（１４）を有し、可視顔面に設けられているベース・ボード（１２）を備え、前記化粧紙層（１４）は少なくとも１つの樹脂含浸紙層（１４ａ）を備え、フローリング・パネル、壁張り部材、家具顔面部材のような外装部材（１０）を製作する方法であって、
最初に、前記化粧紙層（１４）の可視表面は、表面処理を受け、
続いて、この少なくとも１つの表面上にニス層（１４ｅ）が塗布される、ことを特徴とする方法。
【請求項２】
前記表面処理は、化学処理を含む、ことを特徴とする請求項１に記載の方法。
【請求項３】
前記表面処理は、付着促進剤の前記塗布を含む、ことを特徴とする請求項２に記載の方法。
【請求項４】
前記表面処理は、フッ素処理を含む、ことを特徴とする請求項２または３に記載の方法。
【請求項５】
前記表面処理は、電気処理を含む、ことを特徴とする請求項１乃至４のいずれか１つに記載の方法。
【請求項６】
前記表面処理は、コロナ処理を含む、ことを特徴とする請求項５に記載の方法。
【請求項７】
前記表面処理は、プラズマ処理を含む、ことを特徴とする請求項５または６に記載の方法。
【請求項８】
前記表面処理は、機械的処理を含む、ことを特徴とする請求項１乃至７のいずれか１つに記載の方法。
【請求項９】
前記表面処理は、表面の研磨を含む、ことを特徴とする請求項８に記載の方法。
【発明の詳細な説明】
【技術分野】
【０００１】
本発明は、外装部材がベースボードを備え、ベースボードは可視表面に樹脂で含浸された化粧紙層を少なくとも１つ備える、フローリング・パネル、壁張り部材、家具表面部材のような外装部材を製造する方法に関する。
【背景技術】
【０００２】
この種類の外装部材は、通常、ベースボードとして、チップボードまたはＭＤＦボード（中密度繊維板）、ＨＤＦボード（高密度繊維板）、または他の適切な材料を含む。
化粧紙層は、１つ以上の紙層を備えることができ、少なくとも１つの紙層は、所望のパターンが印刷され、上記紙層は、耐摩耗性を改善する含浸樹脂で含浸される。
更にまた、裏紙層、樹脂含浸化粧紙層の少なくとも一方を、追加的に提供することができる。
本明細書において使用する含浸樹脂は、例えば尿素ホルムアルデヒド樹脂などのアミノ樹脂を含み、化粧紙層の少なくとも１つの表面上にメラミン樹脂層を備えることによって、当該表面の特性を改善することができる。
【０００３】
外装部材は、化粧紙層が樹脂で含浸されているので、独国特許第１０２  ４８  ５７６  Ａ１号明細書から公知の外装部材（ベースボードに接着する紙層が、樹脂で含浸されず、その可視表面にニスが塗布されるだけのもの）よりも、耐摩耗性および耐久性が高い。
【発明の開示】
【発明が解決しようとする課題】
【０００４】
しかしながら、化粧紙層が少なくとも１つの樹脂含浸紙層を備える従来の外装部材の１つの短所は、この種類の外装部材の可視表面の反射特性に対して、限定された程度でしか影響を及ぼすことができないということである。
特に、一定の最小厚さを有する紙繊維より上に突設する樹脂層が、化粧紙層の可視表面上に製造される場合のみに、アミノ樹脂を用いて高光沢の表面を達成することができる。
この結果、含浸樹脂の消費量が増加し、処理の問題が生じる。
しかしながら、この種類の突設する樹脂層を用いてさえも、ニスを塗布した本物の木肌の外観に匹敵する高光沢の特性を達成することはできない。
【０００５】
従って、本発明の目的は、外装部材を製造する一般的な方法を更に開発することであり、その結果、特に、より少ないコストで高光沢の表面を製造でき、外装部材の可視表面の特性および耐負荷性を一般に改善する。
【課題を解決するための手段】
【０００６】
本発明のこの目的を達成するために、外装部材は、ベースボードを備え、ベースボードは、可視表面の上に化粧紙層を備え、化粧紙層は、少なくとも１つの樹脂含浸紙層を備え、フローリング・パネル、壁張り部材、家具表面部材のような外装部材を製造する方法を提供する。ここで、最初に、化粧紙層の可視表面に表面処理を施し、引き続いて、この少なくとも１つの表面上にニス層を塗布する。
【０００７】
本発明によって提供される表面処理によって、アミノ樹脂層の上のニス層は、化粧紙層の可視表面に接着することが可能になる。
引き続いて塗布されるニス層は、一方では、外装部材の可視表面の一般的な耐引掻性および耐久性を改善することができる。他方では、この種類のニス層は、容易に研磨して高光沢の表面にすることができる。その結果、例えば木材パターンが印刷されたこの種類の外装部材は、ニスを塗布された表面のために、本物の木材と実質的に見分けがつかない。また、ニスを塗布された表面によって、艶消し光沢から高光沢にわたる任意の所望の表面反射特性を容易に作り出すことができる。
【０００８】
表面処理は、例えば、化学処理を包含することができる。
化学的な表面処理は、接着促進剤の塗布、フッ素処理、または別の適切な化学処理によって達成することができる。
【０００９】
１つの可能な接着促進剤は、例えば、オーストリアのヴィラックのヘネリットによって販売される「ヒドロハフトグルントＥ６４３」という製品、すなわち有機官能性シランである。
有機官能性シランは、反応性有機基および無機アルキルシリケートを有するハイブリッド化合物である。ここで、良好な接着特性を達成するために、使用する含浸樹脂またはアミノ樹脂および使用するニスを用いて、有機官能基ならびに無機加水分解性アルコキシ基をそれぞれ調整することができる。
【００１０】
フッ素処理プロセスは、樹脂を含浸した化粧紙層を必要とする。化粧紙層は、キャリア部材の上でプレス成形され、真空反応器において処理される。
反応器の排気および不活性化（すなわち、まだ反応器表面に付着または結合している任意の不純物を、例えば希ガスによる洗浄または反応器の加熱などによって除去すること）の後、目標とする態様においてフッ素および希ガスを追加する。ここで、最適な結果を達成するために、処理時間の間に、外界温度においてフッ素混合物の様々な濃度プロファイルを使用することができる。
引き続いて、反応器を排気および洗浄し、化粧紙層を取り出すことができる。
このいわゆるオフラインのフッ素処理は、後処理方法として、任意の製造方法に統合することができる。
フッ素処理によって、表面張力、従ってニスによる表面の湿潤が、改善される。
さらに、有極性の表面が達成されるので、ニス層がより良好に接着する。
【００１１】
それに加えて、またはそれに代わって、表面処理は、電気的処理を包含することができる。ここで、所望の有極性の表面構造を達成するために、表面を電界にさらし、または表面に帯電粒子を衝突させる。
この種類の電気的処理は、コロナ処理またはプラズマ処理を包含することができる。
【００１２】
コロナ処理において、２つの電極の間の空間に位置する空気がイオン化される。
それらの運動エネルギーに依存して、これらのイオンは、電極の間に位置する、処理される化粧紙層の表面の中に浸透する（例えば１０μｍの深さまで）。
処理された化粧紙層の表面において、このことにより引き起こされる物理的および化学的な変化は、まだ明確に説明することができない。
しかしながら、表面上の酸化プロセスが役割を果たし、加速したイオンおよび電子との衝突によって表面に化学変化が生じると推定される。
しかしながら、コロナ処理が表面の接着を改善することは、科学的に証明された事実であるので、要望通り、塗布されたニス被覆は、このように処理された化粧紙層に対して、より良好に接着する。
【００１３】
類似の効果は、プラズマ処理によっても達成される。ここで、表面処理のために、高電圧によって作用する電極において作られる直接的な電気アークは使用されず、イオン化空気の反応性電位フリー粒子の流れが、電荷分離によって作られて、処理される化粧紙層の表面に導かれる。
【００１４】
表面処理の更なる付加的または代替的な方法として、機械的処理（例えば表面の研磨を包含し得る）を提供することもできる。
なお、研磨の排他的使用および研磨材料の極端に大きい粒状度について、この種類の研磨が実行可能であるのは、一色に印刷される化粧紙層を使用する場合、または化粧紙層の紙繊維にわたって突設する含浸樹脂の層が一定の最小厚さを備える場合のいずれかのみであるということに留意されたい。なぜなら、そうではない場合には、紙層の印刷面が研磨の間に損なわれ、表面印刷が損傷を受けるおそれがあるからである。
しかしながら、この種類の突設する含浸樹脂層は、含浸樹脂の消費増加によるコストのために、化粧紙層の場合にも一般に通例的ではなく、有利でもない。
【００１５】
なお、化粧紙層のために使用する紙は、例えば約４５ｇ／ｍ2〜約１６０ｇ／ｍ2のグラムマチュア（ｇｒａｍｍａｔｕｒｅ）を有することができ、含浸樹脂の塗布量は、化粧紙層の原紙重量に対して約１００％〜約１４０％であり得ることに留意されたい。
化粧紙層は、約１０ｇ／ｍ2〜約８０ｇ／ｍ2の原紙重量を有することができ、原紙重量に対する含浸樹脂の量は、約１００％〜約３００％であり得る。
耐摩耗性を増加させるために、適切な添加物（例えばコランダム）を、化粧紙層の含浸樹脂に添加することができる。
【００１６】
接着促進剤は、約５ｇ／ｍ2〜約３０ｇ／ｍ2の量で塗布することができる。
ニス塗布は、ニス基層については約１５ｇ／ｍ2〜約３０ｇ／ｍ2の量で、更なるニス層については約５ｇ／ｍ2〜約１０ｇ／ｍ2の量で行うことができる。
ニス層の耐摩耗性を増加させるために、適切な添加物（例えばコランダム）を、ニスに添加することができる。
【００１７】
このように塗布するニス層の耐摩耗性が充分である場合、上表紙の使用を省略することができる。
ニス層は、ベースボードの可視領域に塗布される層状構造に更なる応力をもたらさないので、反作用する紙層におけるベースボードの裏面に特別な予防措置を取る必要はない。
【発明を実施するための最良の形態】
【００１８】
本発明の例示的実施形態を、添付の図面に基づいて以下に説明する。
【００１９】
図１から分かるように、外装部材１０は、ベースボード１２を備え、ベースボード１２は、その可視表面上に化粧紙層１４を有することができる。
図１に示すように、化粧紙層１４は、所望のパターンが印刷される紙層１４ａ、およびこの紙層１４ａとベースボード１２との間に配置される裏紙層１４ｂを有することができる。
【００２０】
この種類の外装部材１０は、フローリング・パネル、壁張り部材、家具表面部材などとして具体化することができる。
この種類の外装部材の製造において、化粧紙層１４は、まず別に処理されてから（図３参照）、最後にベースボード１２上にプレス成形される。
化粧紙層１４の準備において、まずステップＳ１に示すように、印刷された紙層１４ａ（図２ａ参照）は、含浸溶液バット１８に導かれ、含浸樹脂１６によって含浸される。含浸樹脂１６は、アミノ樹脂（例えば尿素ホルムアルデヒド樹脂など）を含むことができる。
このように樹脂を含浸させた紙層１４ａを、図２ｂに示す。
【００２１】
次のステップＳ２において、樹脂含浸紙層１４ａは、ローラＷ１とＷ２との間でプレス成形される。
それに加えて、アミノ樹脂（例えばメラミン樹脂など）の層１４ｃ、１４ｄ（図２ｃ参照）は、ノズルＤ１、Ｄ２によって、樹脂を含浸させた紙層１４ａの片面または両面に塗布することができる。
所望の表面効果（例えば艶消し光沢）は、これらのメラミン樹脂層（特に、紙層１４ａの可視表面上の層１４ｃ）によって、プレス成形操作の後の一定の範囲において早くも得られる。さらに、このメラミン樹脂層は、可視表面の摩耗や引掻などからの保護に改善を提供する。
【００２２】
木材パターンによって印刷される紙層１４ａの場合、ニスを塗布した本物の木肌からさらに実質的に見分けがつかない高光沢の表面を得るために、アミノ樹脂によって含浸される紙層１４ａ（この紙層は付加的なメラミン樹脂層１４ｃを備えてもよい）の可視表面は、ステップＳ２ａにおいて、それぞれの担体部材（ベースボード）の上に貼りつけられる。
例えば約１５〜２０秒間の短いサイクルのプレス２２において、化粧紙とベースボードとを互いにプレス成形することは、公知である。
【００２３】
引き続いて、被覆物は、ステップＳ３において、表面処理装置２０において、約１５〜２０秒間にわたり、化学的、電気的、または機械的な表面処理を受ける。
【００２４】
引き続いて（ステップＳ４で）化粧紙層のメラミンまたは含浸樹脂表面に塗布されるニス層の良好な接着を得るために、特に好ましい表面処理方法は、接着促進剤（例えば、オーストリアのヴィラックのヘネリット社からの「ヒドロハフトグルントＥ６４３」という製品など）の塗布である。
それに代わって、またはそれに加えて、電気的表面処理法（例えばコロナ処理またはプラズマ処理など）を使用することができる。
【００２５】
ステップＳ４に概略的に示すように、次に、ニス層１４ｅが、紙層１４ａのこのように処理された可視表面上に塗布される（図２ｄ参照）。このニス層は、ステップＳ３において行われた可視表面の表面処理によって、メラミンまたは含浸樹脂に良好に接着する。
【００２６】
好ましくは、ポリウレタンニスまたはＵＶニスが使用される。
このようにニスを塗布された表面は、艶消し光沢から高光沢にわたる所望の表面／反射特性を有するように容易に製造することができ、このようにニスを塗布されて木材パターンが印刷された化粧紙層は、本物の木材から光学的に実質的に見分けがつかない。その結果、例えばフローリング・パネルとしての本発明による外装部材は、本物の木材寄せ木張りの外観を達成する。
【００２７】
もちろん、ポリウレタンニスまたはＵＶニスが化粧紙層の可視表面上の樹脂表面に接着することを可能にする、樹脂含浸紙層の表面処理のために、他のあらゆる方法が考えられる。
更にまた、図１に示す紙層１４ａおよび裏紙層１４ｂに加えて、樹脂に含浸される付加的な上表紙層を提供することは、もちろん考えられる。その表面は、前述したように、次に処理してニスを塗布することができる。
【図面の簡単な説明】
【００２８】
【図１】本発明による外装部材の断面図である。
【図２ａ】含浸前の化粧紙層の概略図である。
【図２ｂ】樹脂を含浸した化粧紙層の概略図である。
【図２ｃ】メラミン樹脂で被覆した化粧紙層の概略図である。
【図２ｄ】表面処理をした化粧紙層の概略図である。
【図２ｅ】表面処理をしてニスを塗布した化粧紙層の概略図である。
【図３】樹脂を含浸させてニスを塗布する化粧紙層のための製造法の概略図である。
【図１】
2009523600.tif 000003
【図２ａ】
2009523600.tif 000004
【図２ｂ】
2009523600.tif 000005
【図２ｃ】
2009523600.tif 000006
【図２ｄ】
2009523600.tif 000007
【図２ｅ】
2009523600.tif 000008
【図３】
2009523600.tif 000009
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
化粧紙層（１４）を有し、可視顔面に設けられているベース・ボード（１２）を備え、前記化粧紙層（１４）は少なくとも１つの樹脂含浸紙層（１４ａ）を備え、かつ、ニス層（１４ｅ）を有して形成される、フローリング・パネル、壁張り部材、家具顔面部材のような外装材部材（１０）を製作する方法であって、
前記樹脂含浸紙層（１４ａ）で被覆される材料（５２ａ）を製作するベース・ボード（１２）、化粧紙層（１４）および樹脂をプレスするステップと、
前記材料（５３）の前記化粧紙層（１４）の可視表面上の表面処理で使用するステップと、
前記表面処理された可視表面に対する前記ニス層（１４ｅ）を塗布するステップと、を連続して実施する、ことを特徴とする方法。
【請求項２】
前記表面処理は、化学処理を含む、ことを特徴とする請求項１に記載の方法。
【請求項３】
前記表面処理は、付着促進剤の前記塗布を含む、ことを特徴とする請求項２に記載の方法。
【請求項４】
前記表面処理は、フッ素処理を含む、ことを特徴とする請求項２または３に記載の方法。
【請求項５】
前記表面処理は、電気処理を含む、ことを特徴とする請求項１乃至４のいずれか１つに記載の方法。
【請求項６】
前記表面処理は、コロナ処理を含む、ことを特徴とする請求項５に記載の方法。
【請求項７】
前記表面処理は、プラズマ処理を含む、ことを特徴とする請求項５または６に記載の方法。
【請求項８】
前記表面処理は、機械的処理を含む、ことを特徴とする請求項１乃至７のいずれか１つに記載の方法。
【請求項９】
前記表面処理は、表面の研磨を含む、ことを特徴とする請求項８に記載の方法。
【国際調査報告】
2009523600.tif 000010
2009523600.tif 000011
2009523600.tif 000012
2009523600.tif 000013